(57)【要約】【課題】  導電性樹脂ペーストをチップ部品の端面に塗布して端面ペースト層を形成した際に、その端面ペースト層の厚みが均一で平滑になるような端面形成用電極ペーストであって、金属粉末と樹脂成分から成る導電性樹脂ペーストである金属ペーストを提供する。【解決手段】  金属粉末とエポキシ樹脂と硬化剤と有機溶媒を含む金属ペーストで、前記金属粉末が、表面に有機物の被覆のない球状金属粉末を含み、前記有機溶媒が、単環式のテルペン類であることを特徴とする金属ペースト。【選択図】  なし【特許請求の範囲】
【請求項１】
金属粉末とエポキシ樹脂と硬化剤と有機溶媒を含む金属ペーストで、
前記金属粉末が、表面に有機物の被覆のない球状金属粉末を含み、
前記有機溶媒が、単環式のテルペン類であることを特徴とする金属ペースト。
【請求項２】
前記有機溶媒が、モノテルペンアルコールであることを特徴とする請求項１に記載の金属ペースト。
【請求項３】
前記エポキシ樹脂が、エポキシ当量１００〜５００［ｇ／ｅｑ］の二官能基エポキシ樹脂であることを特徴とする請求項１または２に記載の金属ペースト。
【請求項４】
前記金属ペーストの粘度が、回転粘度計における回転数１ｒｐｍ（シェアレート：０．４ｓ−１）で測定した粘度を、回転数５０ｒｐｍ（シェアレート：２０ｓ−１）で測定した粘度で割って求めた「１／５０粘度比」が、３．０〜１０．０であることを特徴とする請求項１〜３のいずれか１項に記載の金属ペースト。
【請求項５】
前記金属粉末が、表面に有機物の被覆のない球状金属粉末とフレーク状金属粉末を含む混合物であることを特徴とする請求項１から４のいずれか１項に記載の金属ペースト。
【請求項６】
前記金属粉末の材質が、銀であることを特徴とする請求項１〜５のいずれか１項に記載の金属ペースト。
【請求項７】
チップ電子部品の端面形成用電極ペーストが、請求項１から６のいずれか１項に記載の金属ペーストであることを特徴とする端面形成用電極ペースト。
【発明の詳細な説明】
【技術分野】
【０００１】
本発明は、導電性樹脂ペーストに関し、特に、抵抗体、コンデンサ、インダクタなどのチップ部品の端面電極の形成に使用するための導電性樹脂ペーストに関する。
【背景技術】
【０００２】
従来のチップ部品は、端面電極に、Ａｇ、Ｃｕ、Ｎｉ等のペースト焼成膜が形成されている。その焼成膜の表面にＮｉめっき、Ｓｎめっきを施して端面電極が完成する。チップ部品は、基板にはんだ付けすることにより基板に実装される。
しかしながら、その実装基板の使用環境が熱ストレス、または振動などの、熱膨張、機械的ストレスがかかりやすいと、はんだ付けされた基板とチップ部品本体やその端面電極の接合部分にクラックが生じ破壊されることがある。
【０００３】
このクラックを防止するために、Ａｇ、Ｃｕ、Ｎｉ等のペースト焼成膜から形成された端面電極の外側に、熱硬化性の導電性樹脂ペーストによる電極層を形成し、その外側にＮｉめっき、Ｓｎめっきを施すことにより、端面電極への応力が緩和され、クラックの発生が抑制できることが知られている。
【０００４】
ところで、導電性樹脂ペーストを塗布して端面ペーストを形成する場合、チップ部品の寸法公差を満たすためには、塗布した時の端面ペースト層の厚みが均一で平滑であることが必要である。そのためには、Ｄｉｐ方式で塗布される塗布形状において、特に端面部分が厚くなったり、突起が生じることは、その後の実装工程において問題となる。
一般に熱硬化性導電性樹脂ペーストは、その材料選択からチクソ比の高い粘性になりやすく、塗布工程において、端面部分が厚くなったり、端面形状にツノ立ちが生じやすい。
【０００５】
そこで、塗布形状を平滑にするために、特許文献１には、導電性樹脂組成物に使用するエポキシ樹脂のエポキシ当量を９００［ｇ／ｅｑ］以上とし、回転粘度計の回転数、１回転／分の粘度の値と５回転／分の粘度の値で割ったチクソ比（１／５０粘度比とも称すことがある）を１．８以下とすることのみを規定している。
しかしエポキシ樹脂の使用範囲が限定され、応力緩和のために、検討される樹脂選択に制約がある。
【先行技術文献】
【特許文献】
【０００６】
【特許文献１】特開２００５−２６４０９５号公報
【発明の概要】
【発明が解決しようとする課題】
【０００７】
導電性樹脂ペーストをチップ部品の端面に塗布して端面ペースト層を形成した際に、その端面ペースト層の厚みが略均一で略平滑になるような端面形成用電極ペーストであって、金属粉末と樹脂成分から成る導電性樹脂ペーストである金属ペーストを提供する。
【課題を解決するための手段】
【０００８】
上記の目的を達成する本発明に係る第１の発明は、金属粉末とエポキシ樹脂と硬化剤と有機溶媒を含む金属ペーストで、前記金属粉末が、表面に有機物の被覆のない球状金属粉末を含み、前記有機溶媒が、単環式のテルペン類であることを特徴とする金属ペーストである。
【０００９】
本発明に係る第２の発明は、第１の発明における有機溶媒が、モノテルペンアルコールであることを特徴とする金属ペーストである。
【００１０】
本発明に係る第３の発明は、第１及び第２の発明におけるエポキシ樹脂が、エポキシ当量１００〜５００［ｇ／ｅｑ］の二官能基エポキシ樹脂であることを特徴とする金属ペーストである。
【００１１】
本発明に係る第４の発明は、第１から第３の発明における金属ペーストの粘度が、回転粘度計における回転数１ｒｐｍ（シェアレート：０．４ｓ−１）で測定した粘度を、回転数５０ｒｐｍ（シェアレート：２０ｓ−１）で測定した粘度で割って求めた「１／５０粘度比」が、３．０〜１０．０であることを特徴とする金属ペーストである。
【００１２】
本発明に係る第５の発明は、第１〜第４の発明における金属粉末が、表面に有機物の被覆のない球状金属粉末とフレーク状金属粉末を含む混合物であることを特徴とする金属ペーストである。
【００１３】
本発明に係る第６の発明は、第１から第５の発明における金属粉末の材質が、銀であることを特徴とする金属ペーストである。
【００１４】
本発明に係る第７の発明は、チップ電子部品の端面形成用電極ペーストが、第１から第６の発明における金属ペーストであることを特徴とする端面形成用電極ペーストである。
【発明の効果】
【００１５】
本発明に係る導電性樹脂ペーストは、チップ部品の端面ペースト層の厚みを略均一で略平滑にすることが可能となり、また、エポキシ樹脂の選択の自由度も高い。
【図面の簡単な説明】
【００１６】
【図１】チップ部品の端面電極のツノ角度の概略説明図である。
【発明を実施するための形態】
【００１７】
本発明に係る金属ペーストは、金属粉末とエポキシ樹脂と硬化剤と有機溶媒を含む金属ペーストで、金属粉末には球状金属粉末が含まれ、その球状金属粉末は有機物の被覆が無いことと、その有機溶媒は単環式のテルペン類であることを特徴とする。
以下、本発明に係る金属ペーストの構成要素について詳述する。
【００１８】
１）金属粉末
金属粉末は、有機物の被覆が無い球状金属粉末を用いることが必要である。
この球状金属粉末には、ステアリン酸やオレイン酸などの有機物による表面処理被覆の無い粉末を使用する。この有機物による被覆は、その有機物がペースト組成中の樹脂や溶剤と作用し、三次元に架橋してペーストの流動性（チクソ性）を悪化させ、結果的に塗布形状を平坦になり難くする作用を有することになる。
【００１９】
また、金属粉末には、球状金属粉末の他、フレーク状金属粉末も併用することができる。
フレーク状金属粉末は、鱗片化工程に滑材としてオレイン酸等の脂肪酸を添加し、ボールミルやスタンプミルにて機械的加工して得る製法が一般的で、表面には有機物による被覆が存在してしまうが、この製法によるフレーク粉を使う場合には、滑材の付着量を少なくするか、フレーク状金属粉末の混合比率を下げることでペーストのチクソ比の上昇を抑制することが可能である。
【００２０】
さらに、金属ペーストでは、球状金属粉末とフレーク状金属粉末を混合して用いることができる。球状金属粉末とフレーク状金属粉末を混合して用いる場合、金属粉末に占めるフレーク状金属粉末の割合を７０質量％以下とすることが望ましい。金属粉末に占めるフレーク状金属粉末の割合の望ましい範囲は３０質量％から７０質量％である。すなわち、球状金属粉末／フレーク状金属粉末の表記で７０／３０〜３０／７０であることが望ましいのである。
金属粉末に占めるフレーク状金属粉末の割合が７０質量％を超えると、金属ペーストの流動性が悪化し、金属ペーストの塗布面の平坦性が悪化する。一方、金属粉末に占めるフレーク状金属粉末の割合が３０質量％未満の場合には、金属ペーストの硬化物の導電性が悪化することがある。
【００２１】
このような球状金属粉末の平均粒径は、０．１μｍ〜５μｍの範囲のものを使用できる。フレーク状金属粉末は鱗片径にて１μｍから１５μｍの粉末が使用できる。この球状金属粉末の平均粒径が５μｍを超えると金属ペーストの硬化膜中の金属粉末の粒子ごとの接触が阻害され、硬化膜の導電性が悪化することがある。一方、球状金属粉末の平均粒径が０．１μｍ未満では、金属ペーストの流動性が悪化し、金属ペーストの塗布面の平坦性が悪化することがある。
フレーク状金属粉末の鱗片径が１μｍ未満では、金属ペーストの硬化膜の導電性が悪化することがある。フレーク状金属粉末の鱗片径が１５μｍを超えると金属ペーストの硬化膜の平坦性が悪化することがある。
以上のような大きさの範囲であれば、金属粉末に特に限定はない。金属粉末の平均粒径や鱗片径は走査型電子顕微鏡像（ＳＥＭ像）により測定できる。
【００２２】
用いる金属粉末の材質は、Ａｇ粉、Ｎｉ粉、Ｃｕ粉、ＡｇコートＣｕ粉、ＡｇコートＮｉ粉、ＡｇコートＮｉＣｕＺｎ合金粉、等の導電性粉末を単独または混合して使用できる。なお、樹脂硬化後の導電性を考慮するとＡｇ粉が望ましい。また、貴金属コストの低減から、Ａｇの各種コート粉や、Ｎｉ粉を単独、または混合しての使用が可能である。
【００２３】
２）樹脂
本発明に係る金属ペーストは熱硬化性のペーストであり、エポキシ樹脂と硬化剤と硬化促進剤が含まれる。
ここで、エポキシ樹脂とは、金属ペーストに含まれる未硬化のエポキシ樹脂を指し、硬化物についてエポキシ樹脂硬化物又は単に、硬化物という。
エポキシ樹脂と硬化剤の選択により、金属ペースト硬化物の特性が影響を受ける。即ち、本発明に係る金属ペーストは、硬化物の樹脂端面電極の表面にＮｉめっきやＳｎめっきを湿式めっき法で形成する。その湿式めっきを施す為に、硬化物には耐薬品性が求められる。
【００２４】
本発明の金属ペーストに用いることができるエポキシ樹脂は、二官能基型のエポキシ樹脂であり、ビスフェノールＡ型エポキシ樹脂とビスフェノールＦ型エポキシ樹脂を用いることができる。このうち、硬化物のガラス転移点が高くなる傾向から、エポキシ樹脂の一部にビスフェノールＡ型エポキシ樹脂を用いることが望ましい。
このようなビスフェノールＡ型エポキシ樹脂には「ｊＥＲ８２５、ｊＥＲ８２７、ｊＥＲ８２８、ｊＥＲ８３４（三菱ケミカル株式会社製）」、「ＥＰＩＣＬＯＮ８４０、ＥＰＩＣＬＯＮ８５０、ＥＰＩＣＬＯＮ８６０、ＥＰＩＣＬＯＮ１０５０、ＥＰＩＣＬＯＮ１０５５（ＤＩＣ株式会社製）」が挙げられる。
また、ビスフェノールＡと炭化水素骨格、エーテル骨格、グリコール骨格を備えた変性エポキシ樹脂も用いることができる。このような変性エポキシ樹脂には、「ＥＰＩＣＬＯＮ  ＥＸＡ−４８１６、ＥＰＩＣＬＯＮ  ＥＸＡ−４８５０、ＥＰＩＣＬＯＮ  ＴＳＲ−９６０、ＥＰＩＣＬＯＮ  ＴＳＲ−６０１（ＤＩＣ株式会社製）」等が挙げられる。
このようなビスフェノールＡ型エポキシ樹脂と、その他の構造を持つエポキシ樹脂を混合して用いてもよい。
【００２５】
本発明で用いるエポキシ樹脂は、エポキシ当量１００〜５００［ｇ／ｅｑ］が望ましく、エポキシ当量１００〜４５０［ｇ／ｅｑ］がより望ましい。ここで、エポキシ当量とは、エポキシ樹脂の分子量を１つのエポキシ樹脂分子に含まれるエポキシ基の数で割った値である。
エポキシ当量が５００［ｇ／ｅｑ］以下の場合、エポキシ樹脂の分子量が小さくなり、金属ペーストの流動性から望ましい。また、エポキシ当量が５００［ｇ／ｅｑ］を超えると、エポキシ樹脂硬化物の架橋は少なくなり、エポキシ樹脂の耐熱性が下がる問題が生じる。しかし、エポキシ当量が５００［ｇ／ｅｑ］以下では、反応するエポキシ基が多く含まれるため、硬化反応（エポキシ基の架橋反応）が多く行われることとなる。エポキシ基の架橋反応が不十分だとエポキシ樹脂硬化物は十分な特性を発揮せず、結果として金属ペーストの硬化物は、十分な硬化特性を発揮しない。
【００２６】
さらに、硬化剤は、エポキシ樹脂硬化物の耐熱性や化学的耐性にも影響する。
また、金属ペーストを均一の厚み、且つ平滑に塗布する為には、硬化剤や硬化促進剤の選択が重要になる。硬化剤は、金属ペーストの保存性や作業性にも影響し、保存時や金属ペーストの塗布時には、硬化反応が発生しないことが求められる。
このような硬化を求められるエポキシ樹脂と硬化剤の反応は、エポキシ樹脂のエポキシ基と反応してエポキシ樹脂の分子間に架橋して硬化する。エポキシ硬化剤には、アミン化合物、尿素化合物、フェノール化合物、ピロメリット酸無水物、トリメリット酸無水物等の多塩基酸無水物が知られている。
【００２７】
本発明に係る金属ペーストでは、硬化剤は、硬化物の湿式めっき液への耐性や、耐湿性、接着性の為、フェノール樹脂が望ましく、ノボラック型フェノール樹脂がさらに望ましい。硬化剤にノボラック型フェノール樹脂を用いると、エポキシ樹脂硬化物の架橋密度が高まり、耐熱性、耐湿性、耐薬品性が向上する。
【００２８】
エポキシ樹脂と硬化剤の配合割合は、エポキシ樹脂のエポキシ当量に応じて、硬化剤の反応する官能基の当量を合わせることで配合できる。硬化剤にフェノール樹脂を用いる場合は、硬化剤の水酸基当量とエポキシ樹脂のエポキシ当量を対比して配合割合を定めることができる。なお、水酸基当量とは、フェノール樹脂の分子量を１つのフェノール樹脂に含まれる水酸基の数で割った値である。
なお、硬化剤が、粉末状などの固形の場合は、金属ペーストに添加できる溶剤に溶解して用いることができる。
【００２９】
さらに、エポキシ樹脂とフェノール樹脂の硬化反応を考察すると、その硬化反応は、加熱をしても進行しにくい点が知見される。そこで、反応を促進させる硬化促進剤の添加が必要になる。
この硬化促進剤は、融点１８０℃以上のイミダゾール系化合物を使用する。これらは性状が粉末であり、液状のイミダゾールように塗布作業時にペーストから蒸発することがないから、金属ペーストの硬化の過程でも硬化促進剤の機能が発揮される。
このような、１８０℃以上の融点を備えたイミダゾール系化合物には、２，４−ジアミノ−６−［２‘−メチルイミダソリル−（１’）］エチル−ｓ−トリアジン、２−４−ジアミノ−６−［２‘−ウンデシルイミダゾリル−（１’）］−エチル−ｓ−トリアジン、２−４−ジアミノ−６−［２‘−エチル４’−メチルイミダゾリル−（１’）］−エチル−ｓ−トリアジン、２−フェニル−４−メチル−５−ヒドロキシメチルイミダゾール、１−メチルイミダゾールを挙げることができる。
また、それらは樹脂硬化反応において１５０℃以上の温度で促進作用が機能する。これらイミダゾール系化合物は固形の粉末状であり、金属ペーストに添加するには、金属ペーストに使用される溶剤にイミダゾール系化合物を溶解して使用することができる。
【００３０】
本発明に係る金属ペーストが使用されるチップ部品の端面電極の形成は、チップ部品の一方の端面に金属ペーストを塗布し、１５０℃で１０分から３０分で仮硬化させた後、他方の端面に金属ペーストを塗布し、同じ条件で仮硬化を行い、その後、２００℃で硬化させるもので、本発明に係る金属ペーストに使用する硬化促進剤は、融点を１８０℃以上とすることで、１５０℃程度の仮硬化の温度では機能を残して緩やかに作用し、融点以上の２００℃での硬化でエポキシ樹脂とフェノール硬化剤との架橋反応を十分に促進させることができる。
【００３１】
硬化促進剤の配合割合は、エポキシ当量などを考慮して決めればよく、本発明に係る金属ペーストで用いられるエポキシ当量１００〜５００［ｇ／ｅｑ］のエポキシ樹脂の場合は、エポキシ樹脂と硬化剤の合計の１００重量部に対し、０．３重量部から５重量部の範囲で添加できる。硬化促進剤の添加量が０．３重量部未満の場合は、硬化反応が促進しない場合があり、硬化促進剤が５重量部を超える場合は、硬化物の形状が変形する場合がある。
【００３２】
これらのエポキシ樹脂、硬化剤、硬化促進剤の選択により、金属ペーストの保存性や作業性を備えつつ、仮硬化を経ても十分に硬化し、金属ペーストの硬化物は、エポキシ樹脂硬化物のガラス転移点や耐薬品性等を発揮することができる。
【００３３】
本発明に係る金属ペーストは、金属粉末とエポキシ樹脂と硬化剤と硬化促進剤を混合することで製造できる。金属ペーストの各原料を混合して金属ペーストを得るには、公知のペーストの製造方法である３本ロールミルや自公転ミキサー等を用いることができる。
金属ペーストに含まれる金属粉末の含有量は、６０質量％〜９５質量％であり、金属ペーストの塗布性や、金属ペースト硬化物の密着性、電気特性から７０質量％〜９０質量％が望ましい。
【００３４】
金属ペーストには、ペーストの粘性を調整するために、各種溶剤を添加することができる。その溶剤には、モノテルペンアルコール類を使用する。溶剤の沸点から、ターピネオールまたは、ジヒドロターピネオールが好適である。これらは単独、または混合して使用できる。この溶剤を用いることで、ペーストのチクソ比の上昇を抑制することができ、塗布形状の平滑化に効果がある。毒性も無く好適である。
又、金属ペーストには、公知の消泡剤や分散剤を添加することもできる。さらに、密着性や分散性を改善するためにシランやチタンなどの各種カップリング剤の添加もできる。
【００３５】
得られた金属ペーストは、チップ部品の端面に塗布、硬化され、樹脂端面電極を形成できる。チップ部品の両側にある一方の端面に、金属ペーストを塗布し、１５０℃×１０分〜３０分で仮硬化し、チップ部品の他方の端面に、金属ペーストを塗布し、１５０℃×１０分〜３０分で仮硬化し、その後、２００℃で硬化させることで、樹脂端面電極を形成できる。樹脂端面電極の表面に化学めっきでＮｉめっきやＳｎめっきを施すことができる。
【実施例】
【００３６】
以下、実施例を用いて本発明を更に説明する。
表２に使用した金属粉末や有機組成等を記す。
（１）金属粉末
表２に示す銀粉末を金属粉末に用いた。球状銀粉末に表面処理の有無の種類を選択した。フレーク状銀粉末にはステアリン酸が表面処理してある。このコンテントで、球／フレーク比率を５０／５０を基本に変化させた。
【００３７】
（２）有機組成
エポキシ樹脂には、エポキシ当量１８４［ｇ／ｅｑ］のビスフェノールＡ型エポキシ樹脂とエポキシ当量４０３［ｇ／ｅｑ］の長鎖炭化水素変性ビスフェノールＡ型エポキシ樹脂を用いた。
硬化剤には水酸基当量として１０５のフェノールノボラック樹脂を用いた。このフェノール樹脂は固体であるため、固形分３０［ｗｔ％］としてターピネオールに溶解してから用いた。エポキシ樹脂と硬化剤は、エポキシ当量と水酸基当量が等価になるように配合した。
硬化促進剤は、２−フェニル−４−メチル−５−ヒドロキシメチルイミダゾール（２Ｐ４ＭＨＺ−ＰＷ）を用いた。
溶剤は、沸点が２００℃〜２４０℃のエポキシ樹脂に可溶な溶剤を用いた。
モノテルペンアルコールとして、ターピネオール（ＴＰＯ）、ジヒドロターピネオール（ＤＨＴＯ）を用いた。比較として、ブチルカルビトールアセテート（ＢＣＡ）、ジプロピレングリコール（ＤＰＧ）を用いた。
【００３８】
（３）ペースト作製
金属粉末を８０質量％、エポキシ樹脂、硬化剤、硬化促進剤を加え、３本ロールミルで混練することで金属ペーストを得た。エポキシ樹脂には、エポキシ当量１８４［ｇ／ｅｑ］のビスフェノールＡ型エポキシ樹脂を用いた場合は、金属ペーストでのエポキシ樹脂の含有率を１０質量％とした。
エポキシ当量４０３［ｇ／ｅｑ］の長鎖炭化水素変性ビスフェノールＡ型エポキシ樹脂を用いる場合は、金属ペーストでのエポキシ樹脂の含有率を１４質量％とした。硬化促進剤は、いずれの金属ペーストでも０．１６質量％加えた。
【００３９】
また、溶剤で適宜希釈調整し、下記に示す粘度計を用いて１０ｒｐｍ回転数での粘度が、２０〜３０Ｐａ・ｓの範囲になるように調整した。さらに、回転数１ｒｐｍでの粘度と５０ｒｐｍでの粘度の比を「１／５０粘度比」としてチクソ比を求めた。
この「１／５０粘度比」は１０を超えないことが望ましい。
【００４０】
（４）粘度測定
粘度はブルックフィールドＨＢＴ回転粘度計を用い、以下の条件で測定した。
Ｓｐｉｎｄｌｅ／Ｈｏｌｄｅｒ；１４−６ｒ
１回転／分  シェアレート  ０．４ｓ−１
１０回転／分  シェアレート  ４ｓ−１
５０回転／分  シェアレート  ２０ｓ−１
【００４１】
（５）端面塗布
端面塗布機ＭＳ−１００（株式会社プロデュース製）を用いた。
作製したペーストを、チップサイズ２０１２Ｍ（ＪＩＳ  Ｃ５１０１−２１−２００６）のＭＬＣＣベアチップに、表１に示す条件で塗布した。
塗布形状の評価を目的としたため、下地電極の形成されていないベアチップ端面に直接Ｄｉｐ塗布した。塗布後、１５０℃×３０ｍｉｎで乾燥（仮硬化）し、次いで２００℃-６０ｍｉｎ硬化し、端面電極を形成した。
【００４２】
【表１】
2019206614.tif 000002
【００４３】
（６）端面形状評価
レーザー顕微鏡を用いて形状解析を行った。
図１は、チップ部品における「ツノ角度」を説明する概略説明図で、チップ部品の端面にペーストを塗布、乾燥後のチップ部品を上方から観察した図で、１はツノ角度を示し、２は端面電極、１０はチップ部品である。
端面形状評価は端面部の断面形状を算出し、端面の山形を端面ＴＯＰとのツノ角度で評価した。
評価は、端面ツノ角度が１０°以上のものを「×」とした。
表２に、実施例１〜８および比較例１〜６を示す。今回の発明の範囲内（実施例１〜８）において、端面ツノ角度が１０°未満で評価「○」を示し、より平滑な端面形状を得た。
【００４４】
【表２】
2019206614.tif 000003
【符号の説明】
【００４５】
１    ツノ角度
２    端面電極
１０    チップ部品
【図１】
2019206614.tif 000004